(57)【特許請求の範囲】
【請求項１】
その合計質量に対して、ｉ）６０〜７５質量％の線状ポリ（アリーレンスルフィド）と、ｉｉ）１５〜３５質量％のポリエーテルイミドスルホンと、ｉｉｉ）１〜３質量％の、１分子当たり平均で２個以上のエポキシ基を有するノボラック樹脂と、含有を必須としない任意成分としての補強充填剤と、の相溶性ブレンドを含む組成物であって、これらの成分の合計質量は１００質量％であり、前記組成物から製造された物品の引張強度は、ＡＳＴＭ  Ｄ６３８に準拠して測定して７０ＭＰａ以上であり、衝撃強度は、ＡＳＴＭ  Ｄ２５６に準拠して測定して３ｋＪ／ｍ２以上であり、破断伸び率は、ＡＳＴＭ  Ｄ６３８に準拠して測定して３％以上であることを特徴とする組成物。
【請求項２】
その合計質量に対して、ｉ）６０〜７５質量％の線状ポリ（アリーレンスルフィド）と、ｉｉ）１５〜３５質量％のポリエーテルイミドスルホンと、ｉｉｉ）１〜３質量％の、１分子当たり平均で２個以上のエポキシ基を有するノボラック樹脂と、含有を必須としない任意成分としての補強充填剤と、の溶融混合反応生成物を含む組成物であって、これらの成分の合計質量は１００質量％であり、前記組成物から製造された物品の引張強度は、ＡＳＴＭ  Ｄ６３８に準拠して測定して７０ＭＰａ以上であり、衝撃強度は、ＡＳＴＭ  Ｄ２５６に準拠して測定して３ｋＪ／ｍ２以上であり、破断伸び率は、ＡＳＴＭ  Ｄ６３８に準拠して測定して３％以上であることを特徴とする組成物。
【請求項３】
前記線状ポリ（アリーレンスルフィド）は、線状ポリ（フェニレンスルフィド）であることを特徴とする請求項１または請求項２に記載の組成物。
【請求項４】
前記ポリエーテルイミドスルホンは、下式の構造単位
【化１】
0005779282.tif 000017
（式中、Ａｒ１およびＡｒ２は独立に、５〜１２個の炭素を有するアリール基である）
またはこれらの組み合わせを含むことを特徴とする請求項１乃至請求項３のいずれかに記載の組成物。
【請求項５】
前記ノボラック樹脂は、１分子当たり平均で６個以上のエポキシ基を有することを特徴とする請求項１乃至請求項４のいずれかに記載の組成物。
【請求項６】
前記ノボラック樹脂は、１分子当たり平均で２０個以上のエポキシ基を有することを特徴とする請求項１乃至請求項５のいずれかに記載の組成物。
【請求項７】
前記補強充填剤を含むことを特徴とする請求項１乃至請求項６のいずれかに記載の組成物。
【請求項８】
前記補強充填剤は、ガラスビーズ、ガラスフレーク、粉砕ガラス、ガラス繊維、または、これらのいずれかの組み合わせを含むことを特徴とする請求項７に記載の組成物。
【請求項９】
前記組成物は、その合計質量に対して、２０〜３５質量％の前記ポリエーテルイミドスルホンを含むことを特徴とする請求項１乃至請求項８のいずれかに記載の組成物。
【請求項１０】
前記組成物は、その合計質量に対して、６５〜７５質量％の前記ポリ（アリーレンスルフィド）を含むことを特徴とする請求項１乃至請求項９のいずれかに記載の組成物。
【発明の詳細な説明】
【背景技術】
【０００１】
高温での機械的特性保持と耐薬品性が良好な熱可塑性非晶質半結晶ブレンドの開発に長年関心が払われてきた。しかしながら、これらのポリマーは一般に、他のポリマーとは非相溶性の傾向を有する。
【０００２】
ポリ（アリーレンスルフィド）は、良好な熱安定性と耐薬品性を有する。ポリエーテルイミドスルホンは、高温での機械的特性保持率が良好である。この２つのポリマーを組み合わせて、これらの望ましい特性の組み合わせを有するブレンドを作ることは望ましいことであろう。しかしながら、ポリエーテルイミドスルホンは、ポリ（アリーレンスルフィド）とは非相溶性である。２つのポリマーのブレンドでは、微細で良好に分散した領域ができずに、それぞれのポリマーの大きな領域ができるために、物性が低下する傾向がある。
【０００３】
従って、ポリ（アリーレンスルフィド）とポリエーテルイミドスルホンとの相溶性ブレンドが求められている。
【発明の概要】
【０００４】
前述のニーズは、その合計質量に対して、ｉ）６０〜８５質量％の線状ポリ（アリーレンスルフィド）と、ｉｉ）１５〜４０質量％のポリエーテルイミドスルホンと、ｉｉｉ）１〜３質量％の、１分子当たり平均で２個以上のエポキシ基を有するノボラック樹脂と、の相溶性ブレンドを含む組成物によって少なくとも一部は対処される。該組成物から製造された物品の引張強度は、ＡＳＴＭ  Ｄ６３８に準拠して測定して７０ＭＰａ以上であり、衝撃強度は、ＡＳＴＭ  Ｄ２５６に準拠して測定して３ｋＪ／ｍ２以上であり、破断伸び率は、ＡＳＴＭ  Ｄ６３８に準拠して測定して３％以上である。
【発明を実施するための形態】
【０００５】
６０〜８５質量％の線状ポリ（アリーレンスルフィド）と、１５〜４０質量％のポリエーテルイミドスルホンと、１〜３質量％の、１分子当たり２個以上のエポキシ基を有するノボラック樹脂と、を含む組成物は、該エポキシ含有化合物を含まない同様の組成物と比較して、物性が向上することが分かった。該組成物から製造された物品の引張強度は、ＡＳＴＭ  Ｄ６３８に準拠して測定して７０ＭＰａ以上であり、衝撃強度は、ＡＳＴＭ  Ｄ２５６に準拠して測定して３ｋＪ／ｍ２以上であり、破断伸び率は、ＡＳＴＭ  Ｄ６３８に準拠して測定して３％以上である。該線状ポリ（アリーレンスルフィド）の代わりに分枝鎖ポリ（アリーレンスルフィド）を用いた場合、物性のこの組み合わせは得られない。また、該ノボラック樹脂の代わりに、代替となるポリマー相溶化剤を用いた場合も、物性のこの組み合わせは得られない。また、該ノボラック樹脂の量が少なくても、物性のこの組み合わせは得られない。
【０００６】
別途明示される場合を除き、すべてのＡＳＴＭ試験は、ＡＳＴＭ標準２００３年版に基づいて行った。ノッチ付およびノッチなしアイゾッド衝撃データ値はすべて、別途明示される場合を除き、実施例に記載したように、ＡＳＴＭ  Ｄ２５６に準拠し温度２３℃で測定した。引張弾性率、引張強度および破断伸び率データ値はすべて、実施例に記載したように、ＡＳＴＭ  Ｄ６３８に準拠して測定した。
【０００７】
あるいは、本発明は一般に、本明細書で開示した適切な成分の任意のものを含み、または任意のものから構成され、または任意のものから本質的に構成されてもよい。あるいは、本発明はまた、従来技術組成物に使用されている、あるいは本発明の機能およびまたは目的の実現には不要な成分、材料、含有物、補助剤または種の任意のものを含まないようにあるいは実質的に含まないように処方されてもよい。
【０００８】
ここに開示した範囲はすべて終点を含んでおり、終点は、互いに独立に組み合わせできる（例えば、「最高２５質量％、より具体的には５質量％〜２０質量％」の範囲は、「５質量％〜２５質量％」の範囲の終点とすべての中間値とを含む）。「組み合わせ」には、ブレンド、混合物、混ぜもの、反応生成物などが含まれる。また、「第１の」「第２の」などの用語は、いかなる順序や量あるいは重要度を表すものではなく、ある成分と他の成分とを区別するために用いられるものである。単数表現は、量に関する限定を表すものではなく、本明細書で別途明示がある場合または文脈上明らかに矛盾する場合を除き、単数および複数を含むものと解釈される。明細書全体に亘る「一実施形態」、「別の実施形態」、「ある実施形態」などは、該実施形態に関連して記載された特定の要素（例えば、特徴、構造およびまたは特性）が記載された少なくとも１つの実施形態に含まれていることを意味し、他の実施形態には含まれていてもいなくてもよい。また、記載された要素類は種々の実施形態において任意の好適な方法で組み合わせられるものと理解されるべきである。
【０００９】
該ポリエーテルイミドスルホンは、二無水物とジアミンとから誘導された構造単位を含む。典型的な二無水物は、式（Ｉ）の構造を有する：
【化１】
0005779282.tif 000002
式中、Ｖは、置換または未置換、飽和、不飽和または芳香族単環式および多環式Ｃ５−Ｃ５０基、置換または未置換Ｃ１−Ｃ３０アルキル基、置換または未置換Ｃ２−Ｃ３０アルケニル基およびこれらのリンカーを少なくとも１つ含む組み合わせから構成される群から選択された四価リンカーである。好適な置換およびまたはリンカーとしては、これに限定されないが、カルボサイクリック基、アリール基、エーテル、スルホン、スルフィド、アミド、エステルおよびこれらを少なくとも１つ含む組み合わせが挙げられる。典型的なリンカーとしては、これに限定されないが、式（ＩＩ）などの四価芳香族ラジカルが挙げられる：
【化２】
0005779282.tif 000003
式中、Ｗは、−Ｏ−、−Ｓ−、−Ｃ（Ｏ）−、−ＳＯ２−、−ＳＯ−、−ＣｙＨ２ｙ−（ｙ：１〜２０の整数）などの二価部分および、パーフルオロアルキレン基を含むこれらのハロゲン化誘導体であり、あるいは、式：−Ｏ−Ｚ−Ｏ−［式中、−Ｏ−または−Ｏ−Ｚ−Ｏ−基の二価結合が３，３’、３，４’、４，３’または４，４’位置にあり、Ｚは、これに限定されないが、式（ＩＩＩ）
【化３】
0005779282.tif 000004
（式中、Ｑは、これに限定されないが、−Ｏ−、−Ｓ−、−Ｃ（Ｏ）−、−ＳＯ２−、−ＳＯ−、−ＣｙＨ２ｙ−（ｙは１〜２０の整数）などの二価部分および、パーフルオロアルキレン基を含むこれらのハロゲン化誘導体を含む）の二価部分を含む］の基である。一部の実施形態では、該四価リンカーＶはハロゲンを含まない。
【００１０】
一実施形態では、該二無水物は芳香族ビス（エーテル無水物）を含む。特定の芳香族ビス（エーテル無水物）の例は、例えば、米国特許第３，９７２，９０２号および同第４，４５５，４１０号に開示されており、これらの特許は参照により本明細書に援用される。芳香族ビス（エーテル無水物）の例としては、２，２−ビス［４−（３，４−ジカルボキシフェノキシ）フェニル］プロパン二無水物（ビスフェノールＡ二無水物）；４，４’−ビス（３，４−ジカルボキシフェノキシ）ジフェニルエーテル二無水物；４，４’−ビス（３，４−ジカルボキシフェノキシ）ジフェニルスルフィド二無水物；４，４’−ビス（３，４−ジカルボキシフェノキシ）ベンゾフェノン二無水物；４，４’−ビス（３，４−ジカルボキシフェノキシ）ジフェニルスルホン二無水物；２，２−ビス［４−（２，３−ジカルボキシフェノキシ）フェニル］プロパン二無水物；４，４’−ビス（２，３−ジカルボキシフェノキシ）ジフェニルエーテル二無水物；４，４’−ビス（２，３−ジカルボキシフェノキシ）ジフェニルスルフィド二無水物；４，４’−ビス（２，３−ジカルボキシフェノキシ）ベンゾフェノン二無水物；４，４’−ビス（２、３−ジカルボキシフェノキシ）ジフェニルスルホン二無水物；４−（２，３−ジカルボキシフェノキシ）−４’−（３，４−ジカルボキシフェノキシ）ジフェニル−２，２−プロパン二無水物、４−（２，３−ジカルボキシフェノキシ）−４’−（３，４−ジカルボキシフェノキシ）ジフェニルエーテル二無水物；４−（２，３−ジカルボキシフェノキシ）−４’−（３，４−ジカルボキシフェノキシ）ジフェニルスルフィド二無水物；４−（２，３−ジカルボキシフェノキシ）−４’−（３，４−ジカルボキシフェノキシ）ベンゾフェノン二無水物、４−（２，３−ジカルボキシフェノキシ）−４’−（３，４−ジカルボキシフェノキシ）ジフェニルスルホン二無水物およびこれらのものを少なくとも２つ含む混合物が挙げられる。
【００１１】
該ビス（エーテル無水物）は、二極性の非プロトン性溶媒の存在下、窒素置換フェニルジニトリルと二価フェノール化合物の金属塩との反応生成物を加水分解し、その後脱水化することによって調製できる。
【００１２】
二無水物に対する化学的等価物を用いてもよい。二無水物の化学的等価物としては、二無水物を形成可能な四官能性カルボン酸および、該四官能性カルボン酸のエステルまたは部分エステル誘導体が挙げられる。該二無水物の等価物として、混合酸無水物または無水物エステルを使用してもよい。本明細書と請求項の全体にわたって使用する「二無水物」は、二無水物とそれらの化学的等価物を指す。
【００１３】
一部の実施形態では、該二無水物は、ビスフェノールＡ二無水物、オキシジフタル酸無水物（ＯＤＰＡ）およびこれらの組み合わせから構成される群から選択される。オキシジフタル酸無水物は、下記の一般式（ＩＶ）
【化４】
0005779282.tif 000005
で表される構造を有しており、その誘導体は、さらに下記のように定義される。
【００１４】
式（ＩＶ）のオキシジフタル酸無水物としては、４，４’−オキシビスフタル酸無水物、３，４’−オキシビスフタル酸無水物、３，３’−オキシビスフタル酸無水物およびこれらの任意の混合物が挙げられる。例えば、式（ＩＶ）のオキシジフタル酸無水物は、下記式（Ｖ）の構造を有する４，４’−オキシビスフタル酸無水物であってもよい。
【化５】
0005779282.tif 000006
【００１５】
該オキシジフタル酸無水物としては、該ポリイミドの製造にも使用され得るオキシジフタル酸無水物の誘導体が挙げられる。ポリイミド形成反応において、該オキシジフタル酸無水物に対する化学的等価物として機能し得るオキシジフタル酸無水物誘導体としては、式（ＶＩ）のオキシジフタル酸無水物誘導体が挙げられる：
【化６】
0005779282.tif 000007
式中、Ｒ１とＲ２はそれぞれ独立に、水素、Ｃ１−Ｃ８アルキル基およびアリール基のいずれかであり得る。Ｒ１とＲ２は同じであっても異なっていてもよく、オキシジフタル酸無水物酸、オキシジフタル酸無水物エステルおよびオキシジフタル酸無水物酸エステルを生成し得る。
【００１６】
また、オキシジフタル酸無水物の誘導体は、下式（ＶＩＩ）のものであってもよい：
【化７】
0005779282.tif 000008
式中、Ｒ１、Ｒ２、Ｒ３およびＲ４はそれぞれ独立に、水素、Ｃ１−Ｃ８アルキル基およびアリール基のいずれかであり得る。Ｒ１、Ｒ２、Ｒ３およびＲ４は、同じであっても異なっていてもよく、オキシジフタル酸、オキシジフタルエステル、オキシジフタル酸エステルを生成し得る。
【００１７】
有用なジアミンとしては、ジアミノジアリールスルホン類とこれらの組み合わせが挙げられる。ジアミノジアリールスルホン類（ＤＡＳ）は、下記の一般式（Ｘ）の構造を有する：
【化８】
0005779282.tif 000009
式中、Ａｒ１およびＡｒ２は独立に、単一または複数の環を含むアリール基である。数個のアリール環が、例えば、エーテル結合や、スルホン結合あるいは２つ以上のスルホン結合などによって、互いに結合していてもよい。該アリール環は縮合していてもよい。一実施形態では、Ａｒ１とＡｒ２は独立に、５〜１２個の炭素を含む。一実施形態では、Ａｒ１とＡｒ２は共にフェニル基である。
【００１８】
一部の実施形態では、該ポリエーテルイミドスルホンは、式（ＸＩ）の構造単位を含む。
【化９】
0005779282.tif 000010
一部の実施形態では、該ポリエーテルイミドスルホンは、式（ＸＩＩ）の構造単位を含む。
【化１０】
0005779282.tif 000011
該ポリエーテルイミドスルホンは、式（ＸＩ）の構造単位と式（ＸＩＩ）の構造単位とを含んでいてもよい。
【００１９】
該ポリエーテルイミドスルホンの量は、組成物の合計質量に対して１５〜４０質量％であってもよい。この範囲内で、ポリエーテルイミドスルホンの量は２０質量％以上であり得る。また、この範囲内で、ポリエーテルイミドスルホンの量は３５質量％以下であり得る。
【００２０】
ポリ（アリーレンスルフィド）は、イオウ原子で分離されたアリーレン基を含む既知のポリマーである。ポリ（アリーレンスルフィド）としては、例えば、ポリ（フェニレンスルフィド）や置換ポリ（フェニレンスルフィド）などが挙げられる。典型的なポリ（アリーレンスルフィド）ポリマーは、以下の構造式の繰り返し単位を少なくとも７０モル％、好ましくは少なくとも９０モル％含む。
【化１１】
0005779282.tif 000012
【００２１】
該ポリ（アリーレンスルフィド）は線状ポリマーである。線状ポリ（アリーレンスルフィド）は、例えば、米国特許第３，３５４，１２９号および同第３，９１９，１７７号に開示されているプロセスで調製されてもよく、この２つの特許は参照により本明細書に援用される。線状ポリ（アリーレンスルフィド）は、Ｔｉｃｏｎａ社からＦｏｒｔｒｏｎ（登録商標）ＰＰＳとして、また、Ｃｈｅｖｒｏｎ  Ｐｈｉｌｌｉｐｓ社からＲｙｔｏｎ（登録商標）ＰＰＳとして市販されている。
【００２２】
該ポリ（アリーレンスルフィド）は官能化されていてもされていなくてもよい。該ポリ（アリーレンスルフィド）が官能化されている場合、官能基としては、これに限定されないが、アミノ基、カルボン酸基、金属カルボキシレート基、ジスルフィド基、チオール基および金属チオレート基が挙げられる。ポリ（アリーレンスルフィド）への官能基組み込みの一方法が米国特許第４，７６９，４２４号（本特許は参照により本明細書に援用される）に記載されており、そこでは、ハロゲン置換ポリ（アリーレンスルフィド）への置換チオフェノールの組み込みが開示されている。別の方法は、アルカリ金属スルフィドおよびクロロ芳香族化合物と反応する所望の官能性を有するクロロ置換芳香族化合物の組み込みに関する。第３の方法は、ポリ（アリーレンスルフィド）と所望の官能基を含むジスルフィドとの、典型的には、前記溶融物中あるいはクロロナフタレンなどの好適な高沸点溶媒中での反応に関する。
【００２３】
ポリ（アリーレンスルフィド）の溶融粘度は、成形品が得られる限り特に限定されないが、溶融加工温度３００〜３５０℃において、１００ポイズ以上、１０，０００ポイズ以下であり得る。
【００２４】
また、該ポリ（アリーレンスルフィド）は、特開３２３６９３０−Ａ号、同１７７４５６２−Ａ号、同１２２９９８７２−Ａ号および同３２３６９３１−Ａ号に記載されているように、脱イオン水中への浸漬、あるいは、酸、典型的には塩酸、硫酸、リン酸または酢酸での処理による汚染イオン除去処理がなされていてもよい。一部の生成物用途では、該ポリ（アリーレンスルフィド）の不純物濃度は、そのサンプル燃焼後の残灰質量％で表して、非常に低いことが好ましい。ポリ（アリーレンスルフィド）の灰分は約１質量％未満であり得、より具体的には約０．５質量％未満であり得、さらにより具体的には約０．１質量％未満であり得る。
【００２５】
該ポリ（アリーレンスルフィド）の量は、組成物の合計質量に対して６０〜８５質量％である。この範囲内で、ポリ（アリーレンスルフィド）の量は６５質量％以上であり得る。また、この範囲内で、ポリ（アリーレンスルフィド）の量は７５質量％以下であり得る。
【００２６】
該ノボラック樹脂は、１分子当たり平均で２個以上のペンダントエポキシ基を有する。一部の実施形態では、該ノボラック樹脂は、１分子当たり平均で６個以上の、より具体的には１分子当たり平均で２０個以上の、さらにより具体的には１分子当たり平均で５０個以上のペンダントエポキシ基を有する。理論に拘束されることなく、該ノボラック樹脂は、線状ポリ（アリーレンスルフィド）、ポリエーテルイミドスルホンあるいはその両方と相互作用すると考えられる。この相互作用は、化学的（例えばグラフト）およびまたは物理的（例えば、分散相の表面特性に影響を与えるなど）であり得る。該相互作用が化学的である場合、ノボラック樹脂のエポキシ基が、線状ポリ（アリーレンスルフィド）、ポリエーテルイミドスルホンあるいはその両方と部分的または完全に反応し、反応生成物が組成物に含まれることになる。
【００２７】
該ノボラック樹脂は、フェノールとホルムアルデヒドとの反応で製造される。本明細書での「フェノール」には、フェニル、アリールおよび、ヒドロキシル基を有する縮合芳香族環が含まれる。ホルムアルデヒドとフェノールのモル比は１未満である。該ノボラック樹脂は、触媒としての水酸化ナトリウムの存在下、エピクロロヒドリンと反応させることによりエポキシ基で官能化される。該ノボラック樹脂の平均分子量は５００〜２５００ダルトンであり得る。この範囲内で、該ノボラック樹脂の分子量は５５０ダルトン以上であり得る。また、この範囲内で、該ノボラック樹脂の分子量は９００ダルトン以下であり得る。
【００２８】
該組成物は、その合計質量に対して、１〜３質量％のノボラック樹脂を含む。この範囲内で、該組成物は、２．５質量％以下の、より具体的には２質量％以下のノボラック樹脂を含み得る。
【００２９】
該組成物は、１種類の添加剤または複数種の添加剤の組み合わせを含んでいてもよい。典型的な添加剤としては、導電性充填剤、補強充填剤、安定剤、潤滑剤、離型剤、無機顔料、紫外線吸収剤；酸化防止剤、可塑剤；帯電防止剤；起泡剤；発泡剤；金属不活性化剤およびこれらの１つまたは複数を含む組み合わせが挙げられる。導電性充填剤の例としては、導電性カーボンブラック、炭素繊維、金属繊維、金属粉末、カーボンナノチューブなど、およびこれらのものをいずれか１つ含む組み合わせが挙げられる。補強充填剤の例としては、ガラスビーズ（中空およびまたは中実）、ガラスフレーク、粉砕ガラス、ガラス繊維、タルク、珪灰石、シリカ、雲母、カオリンまたはモンモリロナイト粘土、シリカ、石英、バライトなど、およびこれらのいずれかを含む組み合わせが挙げられる。酸化防止剤は、ホスファイト、ホスホナイト、ヒンダードフェノールまたはこれらの混合物などの化合物であり得る。トリアリールホスファイトとアリールホスホネートとを含むリン含有安定剤は、有用な添加剤として注目される。二官能性リン含有化合物も使用され得る。安定剤の分子量は３００以上であってもよい。一部の実施形態では、分子量が５００以上のリン含有安定剤が有用である。リン含有安定剤の量は典型的には、処方された組成物に対して０．０５〜０．５質量％である。流動助剤および離型剤も考慮される。
【００３０】
該熱可塑性組成物は、溶融混合あるいは乾式混合と溶融混合との組み合わせで調製され得る。溶融混合は、一軸または二軸スクリュー型押出機あるいは、成分にせん断と熱を印加できる同様の混合装置内で行うことができる。溶融混合は、ブロックコポリマーの溶融温度以上およびブロックコポリマーのどちらかの分解温度未満の温度で行うことができる。
【００３１】
全ての含有物を該加工システムの最初で添加してもよい。一部の実施形態では、含有物を遂次的に添加してもよく、およびまたは、１つまたは複数のマスターバッチで添加してもよい。押出機の１つまたは複数のベント口を通して溶融物を減圧し、組成物中の揮発性不純物を除去することが好都合であり得る。
【００３２】
一部の実施形態では、該組成物の製造方法は、ポリエーテルイミドとポリエーテルイミドスルホンとを溶融混合して初期組成物を形成するステップを備えており、該初期組成物は、ペレット化後に、該線状ポリ（アリーレンスルフィド）およびポリマー相溶化剤と溶融混合され得る。
【００３３】
一部の実施形態では、溶融混合は押出機を使用して行なわれ、組成物は、１本または複数本のストランドの形状で押し出される。ストランドの形状は、使用するダイの形状に依存し、特に限定されない。
【００３４】
実施例
以下の実施例では、表１に示す材料を用いた。
【表１】
0005779282.tif 000013
【００３５】
方法と手順
組成物調製方法：ポリエーテルイミドスルホンとポリ（フェニレンスルフィド）とを溶融混合して樹脂組成物を形成した。口径２．５インチの真空ベント付二軸押出機での押出によりブレンドを調製した。下表において、組成物はその合計質量に対する質量％で示す。押出機の温度は約３００〜３５０℃に設定した。該ブレンドを、減圧下、約２５０ｒｐｍで流した。押出品は冷却・ペレット化し、１２５℃で乾燥させた。設定温度３４０〜３５０℃、金型温度１２５℃、サイクルタイム３０秒で、試験サンプルを射出成形した。
【００３６】
特性試験：ＡＳＴＭ試験方法に準拠して特性測定を行った。成形サンプルはすべて、相対湿度５０％で少なくとも４８時間状態調節後に試験した。
【００３７】
ＡＳＴＭ  Ｄ２５６：ノッチ付アイゾット衝撃値は、ＡＳＴＭ  Ｄ２５６に準拠し、室温、３．２ｍｍ厚の棒で測定した。棒にノッチを入れた後、オーブンでエイジングし；室温でサンプルを試験した。結果をｋＪ／ｍ２単位で示す。
【００３８】
ＡＳＴＭ  Ｄ６３８：引張特性は、ＡＳＴＭ  Ｄ６３８に準拠し、温度２３℃、クロスヘッドスピード５ｍｍ／分、３．２ｍｍ厚のタイプＩ棒で測定した。引張強度は降伏強度（Ｙ）であり、伸び率（％）は破断伸び率（Ｂ）である。引張弾性率、引張降伏強度、引張破断強度の単位はＭＰａである。
【００３９】
実施例１〜６
ノボラック樹脂の有無における、線状ポリ（アリーレンスルフィド）と分枝鎖ポリ（アリーレンスルフィド）の影響を実証するために、これらの実施例を行った。上記の組成物調製手順に従って組成物を製造した。組成物を上記の方法で試験し、その結果を表２に示す。
【表２】
0005779282.tif 000014
【００４０】
実施例１と２との比較から、線状ポリ（アリーレンスルフィド）を含む組成物では、ノボラック樹脂が存在すると、引張強度、破断伸び率および衝撃強度が著しく向上することがわかる。実施例３〜６から、こうした向上は、分枝鎖ポリ（アリーレンスルフィド）を含む実施例では見られないことがわかる。実施例３〜６では、ノボラック樹脂を使用すると、引張強度は向上するが、衝撃強度は低下している。実施例３〜６のいずれの組成物も、引張強度７０ＭＰａ以上、衝撃強度３ｋＪ／ｍ２以上、破断伸び率３％以上の組み合わせを有していない。
【００４１】
また、こうした結果は予想外のものである。なぜなら、線状ポリ（アリーレンスルフィド）とポリエーテルイミドスルホン（この２つの材料は脆いことで知られる）との組み合わせは、１分子あたり平均で２個以上のエポキシ基を有するノボラック樹脂と共に使用されると、ポリエーテルイミドスルホンおよび線状ポリ（アリーレンスルフィド）それぞれの延性より高い延性を示す（破断伸び率および衝撃強度結果で証明されるように）組成物が生成されるためである。
【００４２】
逆に、これらの結果から、分枝鎖ポリ（アリーレンスルフィド）材料とポリエーテルイミドスルホンとを、１分子当たり平均で２個以上のエポキシ基を有するノボラック樹脂と共に（および、こうしたノボラック樹脂なしに）使用した場合、ポリエーテルイミドスルホンおよび分枝鎖ポリ（アリーレンスルフィド）それぞれの延性より高い延性を示す組成物は（衝撃強度結果で証明されるように）得られないことがわかる。
【００４３】
実施例７〜１３
主要樹脂としてポリ（アリーレンスルフィド）を有する組成物において、ノボラック樹脂の量を変えた場合の影響およびペンダントエポキシ基を有する代替のポリマー化合物の影響を実証するために、これらの実施例を行った。上記の組成物調製手順に従って組成物を製造した。組成物を上記の方法で試験し、その結果を表３に示す。
【表３】
0005779282.tif 000015
【００４４】
引張強度７０ＭＰａ以上、衝撃強度３ｋＪ／ｍ２以上、破断伸び率３％以上の組み合わせを達成可能な組成物は、必要な量のノボラック樹脂を使用した場合のみ生成されることがこれらの実施例から実証された。
【００４５】
実施例１４〜１５
さらにノボラック樹脂の影響を実証するために、これらの実施例を行った。上記のワンパス法を用いて組成物を製造した。組成物を上記の方法で試験し、その結果を表４に示す。
【表４】
0005779282.tif 000016
【００４６】
ポリエーテルイミドスルホンおよびポリ（アリーレンスルフィド）は非混合性であるが、１分子当たり平均で少なくとも２個以上のエポキシ基を有するノボラック樹脂と組み合わせられると、優れた相溶性を示す。該ブレンドは、優れた加工性、向上した引張性能および衝撃性能を示す。
【００４７】
特定の実施形態について記載したが、本出願人および当業者は、現時点では予見できない代替案、修正、変形、改良および実質的等価物を想到し得る。従って、出願請求項および補正請求項は、こうした代替案、修正、変形、改良および実質的等価物をすべて包含するものと意図される。